Procédé de fabrication d’une poudre de polyamide par polymérisation anionique dans un solvant, comprenant les étapes suivantes : a) la formation d’un milieu réactionnel comprenant : l’introduction d’au moins un monomère lactame dans ledit solvant ; l’introduction d’au moins un catalyseur dans ledit solvant ; et l’introduction d’au moins un activateur dans ledit solvant à une température donnée ; b) la polymérisation du monomère lactame en polyamide dans le milieu réactionnel ; c) la précipitation du polyamide sous forme de poudre dans le milieu réactionnel ; et d) le chauffage, après l’étape a), du milieu réactionnel à une température supérieure à la température de l’introduction de l’au moins un activateur et valant de 140 à 200°C. Procédé selon la revendication 1, dans lequel le chauffage de l’étape d) est effectué pendant une durée supérieure ou égale à 2h, de préférence supérieure ou égale à 3h, de préférence encore supérieure ou égale à 5h, de préférence encore pendant une durée de 8 à 15h, plus préférentiellement de 10 à 12h. Procédé selon la revendication 1 ou 2, dans lequel l’étape a) comprend en outre l’introduction d’au moins une charge dans le solvant, l’au moins une charge étant de préférence une charge minérale, de préférence de la silice, et/ou une charge organique, de préférence une poudre de polyamide. Procédé selon l’une des revendications 1 à 3, dans lequel l’étape a) comprend en outre l’introduction d’au moins un amide dans le solvant, l’au moins un amide étant de préférence un N,N’-alkylène bisamide, de préférence encore le N,N'-Ethylène bis-stéaramide et/ou le N,N'-Ethylène bis-oléamide. Procédé selon l’une des revendications 1 à 4, dans lequel l’au moins un monomère lactame est choisi dans le groupe constitué du 2-pyrrolidone, du caprolactame, du 2-azacyclononanone, du lauryllactame et des mélanges de ceux-ci. Procédé selon l’une des revendications 1 à 5, dans lequel l’au moins un catalyseur est choisi dans le groupe constitué du sodium, du potassium, des hydrures et des hydroxydes de métaux alcalins, des alcoolates de métaux alcalins, et des mélanges de ceux-ci, de préférence dans le groupe constitué de l'hydrure de sodium, de l’hydrure de potassium, du sodium, du méthylate de sodium, de l’éthylate de sodium et des mélanges de ceux-ci. Procédé selon l’une des revendications 1 à 6, dans lequel l’au moins un activateur est choisi dans le groupe constitué des lactames-N-carboxyanilides, des (mono)isocyanates, des polyisocyanates, des carbodiimides, des cyanamides, des acyllactames et acylcarbamates, des triazines, des urées, des imides N-substituées, des esters, du trichlorure de phosphore et des mélanges de ceux-ci. Procédé selon l’une des revendications 1 à 7, dans lequel le solvant est une coupe d’hydrocarbures paraffiniques ayant une plage de température d’ébullition comprise entre 120 et 170°C. Procédé selon l’une des revendications 1 à 8, dans lequel la température de chauffage à l’étape d) vaut de 140 à 170°C, de préférence de 145 à 160°C, de préférence encore de 145 à 155°C. Procédé selon l’une des revendications 1 à 9, dans laquelle la température de l’introduction de l’au moins un activateur vaut de 50 à 150°C, de préférence de 60 à 135°C. Procédé selon l’une des revendications 1 à 10, comprenant en outre une étape d’introduction dans le solvant d’un ou plusieurs additifs choisis dans le groupe constitué des pigments, des colorants, du noir de carbone, des nanotubes de carbone, des antioxydants, des agents anti-UV et des plastifiants. Poudre de polyamide obtenue par un procédé de fabrication selon l’une des revendications 1 à 11. Utilisation d’une poudre selon la revendication 12, pour la construction d’un article tridimensionnel, de préférence couche par couche, plus préférentiellement par frittage, encore plus préférentiellement par frittage provoqué par un rayonnement électromagnétique. Utilisation d’une poudre selon la revendication 12, pour la fabrication d’un composite, d’un revêtement de substrat, d’un papier transfert, d’une composition d'encre liquide ou solide, d’une peinture liquide ou solide, d’un adhésif structural, d’une composition cosmétique ou d’une composition pharmaceutique. Procédé de fabrication d’un article tridimensionnel comprenant les étapes suivantes : la fabrication d’une poudre par un procédé selon l’une des revendications 1 à 11 ; le dépôt, de préférence sous forme d’une couche, de ladite poudre ; et le frittage de la poudre, de préférence au moyen d’un rayonnement électromagnétique.